(57)【要約】【課題】研磨速度が大きく、被研磨面の表面状態に優れ、且つ耐用寿命の長い研磨パッドを製造するために好適に用いられる化学機械研磨パッド用組成物および該組成物から製造された化学機械研磨パッドを提供すること。【解決手段】化学機械研磨パッド用組成物は、（Ａ）１，２−ポリブタジエンを含む重合体、（Ｂ）水溶性物質、（Ｃ）ヨウ素吸着量が２００ｍｇ／ｇ以下のカーボンブラックおよび（Ｄ）架橋剤を含有する。  化学機械研磨パッドは、上記の組成物から製造される。【選択図】なし【特許請求の範囲】
【請求項１】
（Ａ）１，２−ポリブタジエンを含む重合体、（Ｂ）水溶性物質、（Ｃ）ヨウ素吸着量が２００ｍｇ／ｇ以下のカーボンブラックおよび（Ｄ）架橋剤を含有することを特徴とする、化学機械研磨パッド用組成物。
【請求項２】
（Ａ）１，２−ポリブタジエンを含む重合体１００質量部、（Ｂ）水溶性物質を（Ａ）重合体との合計体積に対して５〜８０体積％、（Ｃ）ヨウ素吸着量が２００ｍｇ／ｇ以下のカーボンブラック３〜１００質量部ならびに（Ｄ）有機過酸化物０．０１〜１０質量部および加硫剤０．１〜２０質量部から選択される少なくとも一種の架橋剤を含有する、請求項１に記載の化学機械研磨パッド用組成物。
【請求項３】
（Ｃ）カーボンブラックのヨウ素吸着量が２５〜１６０ｍｇ／ｇである、請求項１に記載の化学機械研磨パッド用組成物。
【請求項４】
（Ｃ）カーボンブラックのジブチルフタレート（ＤＢＰ）吸収量が６０〜１５０ｃｍ３／１００ｇである、請求項１に記載の化学機械研磨パッド用組成物。
【請求項５】
請求項１ないし４のいずれか一項に記載の化学機械研磨パッド用組成物から製造されたことを特徴とする、化学機械研磨パッド。
【発明の詳細な説明】
【技術分野】
【０００１】
本発明は、化学機械研磨パッド用組成物および化学機械研磨パッドに関する。
【背景技術】
【０００２】
半導体装置の製造において、シリコン基板またはその上に配線や電極等が形成されたシリコン基板（以下、「半導体ウェハ」という。）につき、優れた平坦性を有する表面を形成することができる研磨方法として、化学機械研磨方法（ＣｈｅｍｉｃａｌＭｅｃｈａｎｉｃａｌ Ｐｏｌｉｓｈｉｎｇ、一般に「ＣＭＰ」と略称される。）が広く採用されている。化学機械研磨では、化学機械研磨パッドと被研磨面とを摺動させながら、砥粒が分散された化学機械研磨用水系分散体を研磨パッド表面に滴下させて化学機械的に研磨が行われる。化学機械研磨においては、化学機械研磨パッドの性状および特性等により研磨結果が大きく左右されることが知られており、従来から様々な化学機械研磨パッドが提案されている。
【０００３】
特許文献１および特許文献２には多数の微細な空孔を含有するポリウレタンフォームを化学機械研磨パッドとして用い、このパッドの表面に開口する穴（以下、「ポア」ともいう。）に化学機械研磨用水系分散体を保持させて研磨を行う化学機械研磨方法が提案されている。
しかし、ポリウレタンフォームの場合、発泡気泡の大きさや密度等をフォームの全域に亘って均一に制御することは極めて困難であるため、ポリウレタンフォームからなる化学機械研磨パッドはその品質がばらつき、研磨速度および被研磨面の表面状態がばらつくとの問題がある。
【０００４】
これに対し、ポアの制御が容易な化学機械研磨パッドとして、マトリクス樹脂中に水溶性粒子を分散させた研磨パッドが開示されている（例えば、特許文献３ないし６参照。）。この技術は、マトリクス樹脂中に分散された水溶性粒子が、研磨時に化学機械研磨用水系分散体または水に接触して溶解、脱落することにより、ポアを形成するものである。
特許文献３および４においては、マトリクス樹脂中に水溶性粒子を分散させた研磨パッドの有効性が示唆されてはいるものの、マトリクス樹脂としていかなる重合体を採用すれば研磨性能の向上に資するかという観点での十分な検討はなされていない。特許文献５において、マトリクス樹脂種の詳細な検討がなされ、研磨速度の向上および安定した研磨が実現され、このタイプの研磨パッドは実用の域に達した。次いで特許文献６において、マトリクス樹脂種について更なる検討がなされ、研磨速度の向上および被研磨面の表面状態の改善の要請はほぼ充たされた。
【０００５】
ところで、化学機械研磨パッドは、研磨工程における被研磨物との接触、摺動によりその表面が磨耗するほか、少なくともその使用前および一定枚数の半導体ウェハの研磨をするごとに行われる「ドレッシング」と呼ばれる目立て処理によっても磨耗する。そして、研磨パッドの表面の磨耗が限界に達すると、研磨パッドは新しいものに交換されることになる。研磨パッドは、通常、５００〜１，０００枚の半導体ウェハを研磨するごとに交換される消耗品である。
近年、化学機械研磨工程におけるスループットの向上およびコストの削減のために、研磨パッドの交換頻度を減らしたい、すなわち研磨パッドの耐用寿命を向上したいとの要望が出されつつある。
【特許文献１】特開平１１−７０４６３号公報
【特許文献２】特開平８−２１６０２９号公報
【特許文献３】特表平８−５００６２２号公報
【特許文献４】特開２０００−３３５５２号公報
【特許文献５】特開２０００−３４４１６号公報
【特許文献６】特開２００１−３３４４５５号公報
【発明の開示】
【発明が解決しようとする課題】
【０００６】
本発明は、上記事情に鑑みなされたものであり、研磨速度が大きく、被研磨面の表面状態に優れ、且つ耐用寿命の長い研磨パッドを製造するために好適に用いられる化学機械研磨パッド用組成物および該組成物から製造された化学機械研磨パッドを提供することを目的とする。
【課題を解決するための手段】
【０００７】
本発明によれば、本発明の上記課題は第一に、（Ａ）１，２−ポリブタジエンを含む重合体、（Ｂ）水溶性物質、（Ｃ）ヨウ素吸着量が２００ｍｇ／ｇ以下のカーボンブラックおよび（Ｄ）架橋剤を含有する化学機械研磨パッド用組成物によって達成される。
本発明の上記課題は第二に、上記化学機械研磨パッド用組成物から製造された化学機械研磨パッドによって達成される。
【発明を実施するための最良の形態】
【０００８】
本発明の化学機械研磨パッド用組成物に含有される（Ａ）重合体は、１，２−ポリブタジエンを含有する。本発明の（Ａ）重合体が含有することのできる１，２−ポリブタジエンの１，２−結合量としては９０％以上であることが好ましい。また、１，２−ポリブタジエンの密度としては０．８８〜０．９２ｇ／ｃｍ３であることが、結晶化度としては１５〜３５％であることが、それぞれ好ましい。
（Ａ）重合体は、１，２−ポリブタジエンのほか、他のゴムまたは熱可塑性重合体を含有することができる。上記ゴムとしては、例えばブタジエンゴム、イソプレンゴム、アクリルゴム、アクリロニトリル−ブタジエンゴム、スチレン−ブタジエンゴム、エチレン−プロピレンゴム、シリコーンゴム、フッ素ゴム、スチレン−イソプレンゴム等を挙げることができる。
【０００９】
上記熱可塑性重合体としては、例えばオレフィン系熱可塑性樹脂、スチレン系熱可塑性樹脂、スチレン系熱可塑性エラストマー、（メタ）アクリレート系熱可塑性樹脂、ポリアミド系熱可塑性重合体およびその他の熱可塑性エラストマーを挙げることができる。
上記オレフィン系熱可塑性樹脂としては、例えばポリプロピレン、ポリエチレン、ポリブテン−１、ポリメチルペンテン、エチレン−ビニルアルコール共重合体、エチレン−アクリル酸共重合体等；
上記スチレン系熱可塑性樹脂としては、例えばポリスチレン、アクリロニトリル−スチレン共重合体、アクリロニトリル−α−メチルスチレン共重合体、ＡＢＳ（アクリロニトリル−ブタジエン−スチレン）樹脂等；
上記スチレン系熱可塑性エラストマーとしては、例えばＳＢＳ（スチレン−ブタジエン−スチレン）ブロックコポリマー、ＳＥＢＳ（スチレン−［エチレン−ブテン］−スチレン）ブロックコポリマー等；
上記（メタ）アクリレート系熱可塑性樹脂としては、例えばポリメタクリル酸メチル、ポリアクリル酸メチル等；
上記ポリアミド系熱可塑性重合体としては、例えば６ナイロン、６，６ナイロン、熱可塑性ポリアミドエラストマー等；
上記その他の熱可塑性エラストマーとしては、例えば熱可塑性ポリオレフィンエラストマー、熱可塑性ポリウレタンエラストマー、熱可塑性ポリエステルエラストマー等を、それぞれ挙げることができる。
【００１０】
（Ａ）重合体が、１，２−ポリブタジエンのほか、他のゴムまたは熱可塑性重合体を含有するものである場合における１，２−ポリブタジエンの量としては、１，２−ポリブタジエン、他のゴムおよび熱可塑性重合体の合計量に対して５０質量％以上であることが好ましく、６０質量％以上であることがより好ましく、６５質量％であることが更に好ましい。
なお、（Ａ）重合体に含有される１，２−ポリブタジエンおよび他のゴムまたは熱可塑性重合体は、その全部または一部が酸無水物基、カルボキシル基、水酸基、エポキシ基、アミノ基等を有する化合物によって変性されたものであってもよい。
【００１１】
本発明の化学機械研磨パッド用組成物に含有される（Ｂ）水溶性物質は、化学機械研磨の際に化学機械研磨用水系分散体と接触することにより研磨パッドから脱離し、水系分散体を保持するポアを形成する機能を有する。水溶性物質の脱離は、水系分散体との接触により溶解して脱離する場合のほか、水系分散体中の水等によって膨潤し、ゾル状となることによって脱離するものであってもよい。
かような水溶性物質は粒子状であることが好ましく、例えば有機系水溶性物質または無機系水溶性物質からなる粒子を挙げることができる。上記有機系水溶性物質としては、例えばデキストリン、シクロデキストリン、マンニット、糖類（乳糖等）、セルロース類（ヒドロキシプロピルセルロース、メチルセルロース等）、でんぷん、蛋白質、ポリビニルアルコール、ポリビニルピロリドン、ポリアクリル酸、ポリエチレンオキサイド、水溶性の感光性樹脂、スルフォン化ポリイソプレン、スルフォン化イソプレン共重合体等を挙げることができる。上記無機系水溶性物質としては、酢酸カリウム、硝酸カリウム、炭酸カリウム、炭酸水素カリウム、塩化カリウム、臭化カリウム、リン酸カリウム、硝酸マグネシウム等を挙げることができる。これらの水溶性物質は単独で、または２種以上を組み合わせて使用することができる。
【００１２】
（Ｂ）水溶性物質としては、シクロデキストリン、デキストリン、マンニットまたは糖類からなる水溶性粒子が好ましく、シクロデキストリンからなる水溶性粒子がより好ましい。
（Ｂ）水溶性物質が粒子状である場合、その粒径は０．１〜５００μｍであることが好ましく、０．５〜１００μｍであることがより好ましい。（Ｂ）水溶性物質の粒径をこの範囲に設定することにより、化学機械研磨時における水系分散体の保持能と研磨パッドの機械的強度のバランスに優れた化学機械研磨パッドを製造することのできる化学機械研磨パッド用組成物とすることができる。
（Ｂ）水溶性物質の使用量は、（Ａ）重合体との合計体積に対して５〜８０体積％であるが、この値は好ましくは１０〜６０体積％であり、より好ましくは１０〜４０体積％である。（Ｂ）水溶性物質の使用量をこの範囲とすることにより、研磨パッド製造時の加工性に優れ、且つ研磨速度と機械的強度に優れる化学機械研磨パッドを製造することのできる組成物とすることができる。
【００１３】
本発明の化学機械研磨パッド用組成物が含有する（Ｃ）カーボンブラックは、そのヨウ素吸着量が２００ｍｇ／ｇ以下であるが、この値は２５〜１６０ｍｇ／ｇであることが好ましく、８０〜１６０ｍｇ／ｇであることがより好ましい。（Ｃ）カーボンブラックのジブチルフタレート（ＤＢＰ）吸収量は、６０〜１５０ｃｍ３／１００ｇであることが好ましく、７０〜１５０ｃｍ３／１００ｇであることがより好ましい。上記ヨウ素吸着量およびＤＢＰ吸収量は、それぞれＪＩＳ  Ｋ  ６２１７−１およびＪＩＳ  Ｋ  ６２１７−４により測定することができる。
本発明の化学機械研磨パッド用組成物に好ましく用いられるカーボンブラックとしては、慣用的な品種記号として例えばＨＡＦ、ＳＡＦ、ＦＥＦ、ＧＰＦ、ＳＲＦ、ＩＳＡＦ等を挙げることができ、またＡＳＴＭコードとして例えばＮ１１０、Ｎ３３０、Ｎ３５１、Ｎ５５０、Ｎ６６０、Ｎ７６２、Ｎ７６５、Ｎ７７４等を挙げることができる。
このようなカーボンブラックの市販品としては、例えばシースト３、シースト９Ｈ、シーストＳ（以上、東海カーボン（株）製）、ダイアブラック−Ａ、ダイアブラック−ＬＲ、ダイアブラック−Ｈ（以上、三菱化学（株）製）、ショウブラックＮ１１０、ショウブラックＮ３３０、ショウブラックＮ５５０（以上、キャボットジャパン（株）製）、旭＃３５、旭＃７０（以上、旭カーボン（株）製）、ニテロン＃７５Ｌ、ニテロン＃２００、ニテロン＃３００（以上、新日化カーボン（株）製）等を挙げることができる。
本発明の化学機械研磨パッド用組成物における（Ｃ）カーボンブラックの使用量としては、（Ａ）重合体１００質量部に対して好ましくは３〜１００質量部であり、より好ましくは２０〜１００質量部であり、更に４０〜１００質量部であることが好ましい。
【００１４】
本発明の化学機械研磨パッド用組成物に含有される（Ｄ）架橋剤としては、有機過酸化物および加硫剤から選択される少なくとも１種であることが好ましい。
上記有機過酸化物としては、例えば１，１−ジ−ｔ−ブチルペルオキシ−３，３，５−トリメチルシクロヘキサン、ジ−ｔ−ブチルペルオキシド、ジクミルペルオキシド、ｔ−ブチルクミルペルオキシド、２，５−ジ−メチル−２，５−ジ（ｔ−ブチルペルオキシ）ヘキサン、２，５−ジ−メチル−２，５−ジ（ｔ−ブチルペルオキシ）ヘキシン、１，３−ビス（ｔ−ブチルペルオキシ−イソプロピル）ベンゼン等を挙げることができる。これらのうち、ジクミルペルオキシド、２，５−ジ−メチル−２，５−ジ（ｔ−ブチルペルオキシ）ヘキサンまたは２，５−ジ−メチル−２，５−ジ（ｔ−ブチルペルオキシ）ヘキシンが好ましく、ジクミルペルオキシドがより好ましい。これらは単独で、または２種以上を混合して使用することができる。
本発明の化学機械研磨パッド用組成物が（Ｄ）架橋剤として有機過酸化物を含有するものである場合、その配合量は（Ａ）重合体１００質量部に対して好ましくは０．０１〜１０質量部であり、より好ましくは０．０１〜５質量部であり、更に好ましくは０．０１〜１質量部であり、特に好ましくは０．０１〜０．５質量部であり、就中０．０１〜０．２５質量部であることが好ましく、とりわけ０．０１〜０．１質量部であることが好ましい。
本発明の化学機械研磨パッド用組成物が（Ｄ）架橋剤として有機過酸化物を含有するものである場合、有機過酸化物とともに架橋助剤を併用することができる。
このような架橋助剤としては、例えば硫黄化合物、多官能性モノマー、オキシム化合物等を挙げることができる。これらの架橋助剤は単独で使用することができ、または２種以上を混合して使用することができる。
架橋助剤の配合量は、（Ａ）重合体１００質量部に対して、１０質量部以下であることが好ましく、０．５〜５質量部であることがより好ましい。
【００１５】
一方、本発明の化学機械研磨パッド用組成物が（Ｄ）架橋剤として加硫剤を含有するものである場合、使用できる加硫剤としては、例えば硫黄、硫黄以外の無機加硫剤、硫黄原子含有有機化合物等を挙げることができる。上記硫黄としては、例えば粉末硫黄、沈降硫黄、コロイド硫黄、不溶性硫黄等；上記硫黄以外の無機加硫剤としては、例えば塩化イオウ、セレン、テルル等；上記硫黄原子含有有機化合物としては、例えばモルホリンジスルフィド、アルキルフェノールジスルフィド化合物、チウラムジスルフィド化合物、ジチオカルバミン酸塩等を、それぞれ挙げることができる。これらの加硫剤は単独で、または２種以上を混合して使用することができる。
本発明の化学機械研磨パッド用組成物が（Ｄ）架橋剤として加硫剤を含有するものである場合、その配合量は（Ａ）重合体１００質量部に対して好ましくは０．１〜２０質量部であり、より好ましくは０．１〜１０質量部であり、更に０．５〜５質量部であることが好ましい。
本発明の化学機械研磨パッド用組成物が（Ｄ）架橋剤として加硫剤を含有するものである場合、加硫剤とともに加硫促進剤および加硫活性剤を併用することができる。
【００１６】
かかる加硫促進剤としては、例えばアルデヒドアンモニア化合物、グアニジン化合物、チオウレア化合物、チアゾール化合物、スルフェンアミド化合物、チウラム化合物、カルバミン酸塩、キサントゲン酸塩等が挙げられる。これらのうち、チアゾール化合物を使用することが好ましい。これらの加硫促進剤は単独で、または２種以上を混合して使用することができる。加硫促進剤の配合量は、加硫剤１００質量部に対して、好ましくは０．１〜２０質量部以下であり、より好ましくは０．２〜１０質量部である。
上記加硫活性剤としては、例えば金属酸化物、有機酸またはその塩等を挙げることができる。上記金属酸化物としては、例えば酸化マグネシウム、酸化亜鉛、リサージ、鉛丹、鉛白等；上記有機酸またはその塩としては、例えばステアリン酸、オレイン酸、ステアリン酸亜鉛等を、それぞれ挙げることができ、特に、酸化亜鉛またはステアリン酸が好ましい。これらの加硫活性剤は単独で、または２種以上を混合して使用することができる。
加硫活性剤の配合量は、加硫剤１００質量部に対して、好ましくは０．５〜２０質量部以下であり、より好ましくは０．５〜１０質量部である。
本発明の化学機械研磨パッド用組成物は、（Ｄ）架橋剤として上記有機過酸化物および加硫剤の双方を含有することができるが、どちらか一方を含有して他方を含有しないものであることが好ましく、有機過酸化物を含有して加硫剤を含有しないものであることがより好ましい。
【００１７】
本発明の化学機械研磨パッド用組成物は、上記のとおり、（Ａ）１，２−ポリブタジエンを含む重合体、（Ｂ）水溶性物質、（Ｃ）ヨウ素吸着量２００ｍｇ／ｇ以下のカーボンブラックおよび（Ｄ）架橋剤を必須成分として含有するものであるが、場合により更に他の添加剤を含有していてもよい。このような他の添加剤としては、例えば（Ｅ）軟化剤等を挙げることができる。
上記（Ｅ）軟化剤としては、例えばアロマティック油、ナフテニック油、パラフィン油等のプロセスオイル、やし油等の植物油、アルキルベンゼンオイル等の合成油等が挙げられる。これらのうち、プロセスオイルが好ましい。上記軟化剤は単独で、または２種以上を混合して使用することができる。
【００１８】
本発明の化学機械研磨パッド用組成物を得る方法は特に限定されない。例えば、所定の成分を混練機等を用いて公知の方法により混練して得ることができる。混練機としては従来より公知のものを用いることができる。例えばロール、ニーダー、バンバリーミキサー、押出機（単軸、多軸）等の混練機を挙げることができる。混練の際の温度は、使用する成分の種類により適宜に設定するべきであるが、８０〜１５０℃程度であることが好ましい。
【００１９】
本発明の化学機械研磨パッドは、上記の如き本発明の化学機械研磨パッド用組成物から製造される。その製造方法は特に限定されないが、本発明の化学機械研磨パッド用組成物を１５０〜１９０℃程度に加熱しつつ所望の形状に成形する方法、あるいはパッド用組成物を１５０〜１９０℃程度に加熱しつつシート状に成形した後に所望の形状に切断する方法等によることができる。
本発明の化学機械研磨パッドは、ＪＩＳ  Ｋ  ６２５３に準拠して測定したデュローＤ硬度が４０〜８０であることが好ましい。本発明の化学機械研磨パッドは、ＪＩＳ  Ｋ  ６２６４に準拠して測定したピコ摩耗指数が１０以上であることが好ましく、４０以上であることがより好ましく、更に４０〜１２０であることが好ましい。
本発明の化学機械研磨パッドの形状および大きさは任意であり、本発明の化学機械研磨パッドを装着して使用する化学機械研磨装置に適合するように設定されるべきである。本発明の化学機械研磨パッドの形状としては、例えば円柱状、多角柱状等であることができ、円柱状であることが好ましい。研磨パッドの大きさとしては、例えば円柱状のパッドである場合、その研磨面（円柱の一方の底面）の直径が例えば１５０〜１，２００ｍｍであることができ、特に５００〜８２０ｍｍであることができる。研磨パッドの厚さとしては、例えば０．５〜５．０ｍｍであることができ、特に１．０〜３．０ｍｍ、就中１．５〜３．０ｍｍであることができる。
本発明の化学機械研磨パッドは、その研磨面またはその裏面に適当な凹部を有することができる。凹部の形状としては、同心円状の溝、放射状の溝、円形の凹部および多角形の凹部ならびにこれらの組み合わせ等を挙げることができる。
【００２０】
本発明の化学機械研磨パッドは、上記のようなパッドの片面に支持層を備える多層型パッドであることもできる。
上記支持層は、化学機械研磨パッドを研磨面の裏面側で支える層である。この支持層の特性は特に限定されないが、パッド本体に比べてより軟質であることが好ましい。より軟質な支持層を備えることにより、パッド本体の厚さが薄い場合であっても、研磨時にパッド本体が浮き上がることや、研磨層の表面が湾曲すること等を防止でき、安定して研磨を行うことができる。この支持層の硬度は、パッド本体のデュローＤ硬度の９０％以下が好ましく、さらに好ましくは５０〜９０％であり、特に好ましくは５０〜８０％であり、就中５０〜７０％が特に好ましい。
支持層の平面形状は、例えば円形状、多角形状等とすることができるが、研磨パッドの平面形状と同じ平面形状であり、かつ同じ大きさであることが好ましい。支持層の厚さとしては、０．１〜５ｍｍであることが好ましく、０．２〜２．０ｍｍとすることがより好ましい。
上記した如き本発明の化学機械研磨パッドは、後述する実施例から明らかなとおり、高い研磨速度で高品位の被研磨面を与えることができ、且つ耐摩耗性に優れるものである。
【実施例】
【００２１】
実施例１
［１］化学機械研磨パッド用組成物の調製
９０〜１２０℃に調温された３Ｌニーダーに、（Ａ）成分としてＲＢ８２０（商品名、ＪＳＲ（株）製、１，２−ポリブタジエン）１００質量部、（Ｂ）成分としてデキシーパール１００（商品名、（株）横浜国際バイオ研究所製、β−シクロデキストリン、平均粒子径１５μｍ）をＲＢ−８２０との合計体積に対して５０体積％に相当する量および（Ｃ）成分としてシースト３（商品名、東海カーボン（株）製、ＡＳＴＭコード「Ｎ３３０」、ヨウ素吸着量８２ｍｇ／ｇ、ＤＢＰ吸収量１０２ｃｍ３／１００ｇ）４５質量部を投入し、４分間混練した。次いで（Ｄ）成分としてパークミルＤ−４０（商品名、日本油脂（株）製、ジクミルペルオキシドを４０質量％含有する。）０．1質量部（純ジクミルペルオキシド換算で０．０４質量部に相当する。）を添加し、更に一分間混練して化学機械研磨パッド用組成物を得た。
［２］化学機械研磨パッドの製造
この組成物をパッド成型用金型にセットし、１７０℃で１８分間加熱して、直径６０ｃｍ、厚さ２．８ｍｍの成形体を得た。次いでこの成形体の研磨面となるべき面に、加藤機械（株）製の切削加工機を用いて、溝幅０．５ｍｍ、溝深さ１．４ｍｍ、ピッチ４．０ｍｍの同心円状の溝を形成し、化学機械研磨パッドを製造した。
なお、この組成物を用いて、ピコ摩耗用金型を使用して上記と同様の条件で加熱した成形体についてＪＩＳ  Ｋ  ６２６４に準拠して測定したピコ摩耗指数は、５２であった。
【００２２】
［３］研磨性能の評価
上記で製造した化学機械研磨パッドを、化学機械研磨装置（（株）荏原製作所製、型式「ＥＰＯ１１２」）に装着し、表面にＰＥＴＥＯＳ膜（テトラエチルオルトシリケートを原料として、促進条件としてプラズマを利用して化学気相成長法により成膜した酸化シリコン膜である。）が形成された直径８インチのウェハを３００枚準備し、これを被研磨膜として下記の条件において化学機械研磨を連続して行った。
化学機械研磨用水系分散体：ＳＳ−２５（商品名、キャボット・マイクロエレクトロニクス社製）をイオン交換水で２倍に希釈した水系分散体。
水系分散体供給速度：１５０ｍＬ／分
ヘッド押し付け圧：２５０ｈＰａ
定盤回転数：７０ｒｐｍ
ヘッド回転数：７０ｒｐｍ
研磨時間：６０秒／枚
【００２３】
（３−１）研磨速度の評価
研磨速度は、電気伝導式膜厚測定機（ＫＬＡ−ＴＥＮＣＯＲ社製、形式「オムニマップＲＳ７５）を用いて以下の手順にて評価した。
被研磨膜である８インチＰＥＴＥＯＳ膜付きウェハについて、外周５ｍｍを除いて直径方向に均等に２１点の特定点を設定し、これら特定点について研磨前後のＰＥＴＥＯＳ膜の厚さの差と研磨時間から各点における研磨速度を算出し、その平均値をもって研磨速度とした。研磨速度は、連続して研磨されたウェハ５０枚目ごとに評価し、６回の評価の平均を研磨速度としたところ、その値は２９５ｎｍ／分であった。
（３−２）研磨速度の面内均一性の評価
上記２１点の特定点における研磨前後のＰＥＴＥＯＳ膜の厚さの差（この値を「研磨量」とする。）を用いて、下記の計算式により研磨量の面内均一性を算出した。
研磨量の面内均一性（％）＝（研磨量の標準偏差÷研磨量の平均値）×１００
研磨速度の面内均一性は、連続して研磨されたウェハ５０枚目ごとに評価し、６回の評価の平均をとったところ、その値は３．９％であった。
【００２４】
（３−３）スクラッチの評価
化学機械研磨後の被研磨面につき、欠陥検査装置（ＫＬＡ−ＴＥＮＣＯＲ社製、型式「ＫＬＡ２３５１」）を用いて下記のように欠陥検査を行った。
先ず、ピクセルサイズ０．６２μｍ、しきい値（ｔｈｒｅｓｈｏｌｄ）３０の条件で、化学機械研磨後のウェハ被研磨面の全範囲について、欠陥検査装置が欠陥としてカウントした数を計測した。次いで、これらの欠陥をランダムに１００個抽出して装置のディスプレイ上に表示して観察し、欠陥がスクラッチであるか否かを見極め、欠陥総数中に占めるスクラッチの割合を算出し、これよりウェハ全面あたりのスクラッチ数を算出した。
スクラッチは、連続して研磨されたウェハ５０枚目ごとに評価し、６回の評価の平均をとったところ、１個／面であった。
（３−４）研磨パッドの寿命（磨耗速度）の評価
上記化学機械研磨パッドの製造直後およびウェハ３００枚連続研磨後の溝深さを三次元測定機（（株）ミツトヨ製、型式「ＦＪ９０５」）で測定し、溝深さの減少量を総研磨時間（３００分）で除した値を磨耗速度としたところ、磨耗速度は０．４５μｍ／分であった。
【００２５】
実施例２〜８、比較例１、２
（Ａ）ないし（Ｄ）成分の種類および使用量ならびに組成物混練時のニーダーの調温温度範囲を表１または２のとおりとしたほかは実施例１と同様にして化学機械研磨パッドを製造し、評価した。結果を表１または２に示す。
なお実施例８においては、加硫活性剤を２種類併用し、これらをカーボンブラックと同時に添加して４分間混錬した後、加硫剤（硫黄）および加硫促進剤を添加して更に１分間混錬を継続した。
比較例３
化学機械研磨パッドとして、ＩＣ１０１０（ローム・アンド・ハース・エレクトロニック・マテリアルズ社製）を用い、実施例１と同様にして研磨性能の評価を行った。その結果、研磨速度は２８７ｎｍ／分、研磨速度の面内均一性は６．５％、スクラッチは２０個／面および磨耗速度は０．４１μｍ／分であった。
【００２６】
【表１】
2007324444.tif 000002
【００２７】
【表２】
2007324444.tif 000003
【００２８】
なお、上記表中、各成分の略称はそれぞれ以下を表す。
（Ａ）重合体
ＲＢ８１０：商品名、ＪＳＲ（株）製、１，２−ポリブタジエン（１，２−結合量９０％、結晶化度１８％）
ＲＢ８２０：商品名、ＪＳＲ（株）製、１，２−ポリブタジエン（１，２−結合量９２％、結晶化度２５％）
ＲＢ８３０：商品名、ＪＳＲ（株）製、１，２−ポリブタジエン（１，２−結合量９３％、結晶化度２９％）
（Ｂ）水溶性物質
ＷＳＰ：商品名「デキシーパールβ−１００」、（株）横浜国際バイオ研究所製、β−シクロデキストリン（平均粒系１５μｍ）
【００２９】
（Ｃ）カーボンブラック
Ｎ１１０：ＡＳＴＭコード、商品名「ショウブラックＮ１１０」、キャボットジャパン（株）製、ヨウ素吸着量１４５ｍｇ／ｇ、ＤＢＰ吸収量１１３ｃｍ３／１００ｇ
Ｎ３３０：ＡＳＴＭコード、商品名「シースト３」、東海カーボン（株）製、ヨウ素吸着量８２ｍｇ／ｇ、ＤＢＰ吸収量１０２ｃｍ３／１００ｇ
Ｎ３５１：ＡＳＴＭコード、商品名「ショウブラックＮ３５１」、キャボットジャパン（株）製、ヨウ素吸着量６８ｍｇ／ｇ、ＤＢＰ吸収量１２０ｃｍ３／１００ｇ
Ｎ４７２：ＡＳＴＭコード、商品名「Ｃａｂｏｔ  Ｖｕｌｃａｎ  ＸＣ−７２」、Ｃａｂｏｔ  Ｃｏｒｐｏｒａｔｉｏｎ製、ヨウ素吸着量２５０ｍｇ／ｇ、ＤＢＰ吸収量１７８ｃｍ３／１００ｇ
【００３０】
（Ｄ）架橋剤または加硫剤
Ｄ−４０：商品名「パークミルＤ−４０」、日本油脂（株）製、ジクミルペルオキシドを４０質量%含有する。
硫黄：鶴見化学工業（株）製、粉末硫黄
加硫促進剤
Ａｃｃ  ＤＭ：商品名「ノクセラーＤＭ」、大内新興化学工業（株）製、ジベンゾチアジルジスルフィド
加硫活性剤
ステアリン酸：商品名「ルナックＳ−３０」、花王（株）製、ステアリン酸
ＺｎＯ：商品名「酸化亜鉛２種」、ハイスイテック（株）製、酸化亜鉛
【００３１】
（Ｂ）水溶性物質の使用量は、（Ａ）成分の体積との合計量に対する体積（％）で示した。また、（Ｃ）成分が「Ｄ−４０」である場合の使用量は、純ジクミルペルオキシドに換算した値を示した。
表中の「−」は、その欄に対応する成分を使用しなかったことを示す。
比較例２では組成物の混練ができず、化学機械研磨パッドを製造することができなかったため、研磨性能等の評価は行えなかった。